Особенности спекания муллитовой керамики из золь-гель порошков с добавкой оксида иттрия
Традиционная технология муллитовой керамики основана на предварительном синтезе муллита из оксидных порошков. Температура синтеза муллита не менее 14500С, а спекание порошков до высокоплотного состояния затруднено даже при 17500С. Использовали один из вариантов золь- гель метода, что позволило получить высокодисперсные, активные к спеканию порошки муллита на основе водных растворов неорганических солей алюминия и кремнеземсодержащего компонента («белой сажи» - БС), с поливиниловым спиртом в качестве гелеобразователя. На основе высокодисперсных муллитовых золь-гель порошков, вследствие их высокой активности, можно получать достаточно прочную и плотную керамику без добавок. Для повышения уровня свойств керамики вводят добавки, в том числе оксид иттрия (Y2O3) в количестве до 3%. Исследовано влияние добавки Y2O3 на спекаемость муллитовых золь-гель порошков и свойства полученной керамики.